Procédé pour produire une pièce céramique à partir d’un échantillon (50) de poudre céramique, comportant : le chauffage de l’échantillon (50) de poudre céramique à une température minimale prédéterminée, la génération et l’émission, par une pluralité de générateurs d’ondes acoustiques, d’une pluralité d’ondes acoustiques, vers un système de focalisation (20), lesdites ondes acoustiques générant ensemble en entrée du système de focalisation une intensité acoustique , la focalisation desdites ondes acoustiques, par le système de focalisation (20), en une zone focale dans l’échantillon (50) de poudre céramique, le système de focalisation définissant un facteur multiplicatif M, lesdites ondes acoustiques focalisées générant ensemble, au niveau d’au moins une partie de la zone focale, une intensité acoustique minimale d’au moins M x I e , suffisante pour, combinée avec la température minimale de chauffage appliquée à l’échantillon (50) de poudre céramique, fritter la poudre céramique dans ladite partie de la zone focale. Procédé selon la revendication 1 dans lequel la poudre de céramique est choisie parmi : une poudre de diamant, une poudre de carbure de tungstène, une poudre de nitrure de silicium, une poudre de zircone totalement stabilisée, une poudre d’alumine alpha, une poudre d’alumine gamma, et une poudre d’oxyde de titane. Procédé selon l’une des revendications précédentes comportant, pendant l’émission des ondes acoustiques, le déplacement de la zone focale dans l’échantillon (50). Dispositif (100) pour la mise en œuvre du procédé selon l’une des revendications précédentes comportant : un système de chauffage de l’échantillon (50), une pluralité de générateurs (10) d’ondes acoustiques, configurés pour générer chacun une onde acoustique, un système de focalisation (20) des ondes acoustiques en une zone focale dans l’échantillon (50), le système de focalisation définissant le facteur multiplicatif M. Dispositif (100) selon la revendication 4 dans lequel chaque générateur (10) d’ondes acoustiques est un actionneur piézoélectrique. Dispositif (100) selon l’une des revendications 4 ou 5 comportant un organe de déplacement de la zone focale dans l’échantillon (50). Dispositif (100) selon la revendication précédente dans lequel l’organe de déplacement de la zone focale dans l’échantillon (50) est un organe de déplacement du système de focalisation des ondes acoustiques et/ou un organe de déplacement de l’échantillon et/ou un organe de déplacement des générateurs d’ondes acoustiques et/ou un organe de déphasage des générateurs d’ondes acoustiques. Procédé pour produire du diamant à partir d’un échantillon (50) comportant une poudre en graphite, comportant : le chauffage de l’échantillon (50) de poudre en graphite à une température minimale prédéterminée, la génération et l’émission, par une pluralité de générateurs d’ondes acoustiques, d’une pluralité d’ondes acoustiques, vers un système de focalisation (20), lesdites ondes acoustiques générant ensemble en entrée du système de focalisation une intensité acoustique , la focalisation desdites ondes acoustiques, par le système de focalisation (20), en une zone focale dans l’échantillon (50) de poudre en graphite, le système de focalisation définissant un facteur multiplicatif M, lesdites ondes acoustiques focalisées générant ensemble, au niveau d’au moins une partie de la zone focale, une intensité acoustique au moins égale à 1.10 12 W.m -2 correspondant à une intensité acoustique minimale suffisante pour : dans une première phase, réaliser un changement de phase de la poudre de graphite en poudre de diamant, puis dans une deuxième phase, combinée avec la température minimale de chauffage appliquée à l’échantillon (50), fritter la poudre de diamant obtenue. Procédé pour produire du diamant à partir d’un échantillon (50) comportant une poudre de carbone amorphe, comportant : le chauffage de l’échantillon (50) de poudre de carbone amorphe à une température minimale prédéterminée, la génération et l’émission, par une pluralité de générateurs d’ondes acoustiques, d’une pluralité d’ondes acoustiques, vers un système de focalisation (20), lesdites ondes acoustiques générant ensemble en entrée du système de focalisation une intensité acoustique , la focalisation desdites ondes acoustiques, par le système de focalisation (20), en une zone focale dans l’échantillon (50) de poudre de carbone amorphe, le système de focalisation définissant un facteur multiplicatif M, lesdites ondes acoustiques focalisées générant ensemble, au niveau d’au moins une partie de la zone focale, une intensité acoustique au moins égale à 2,1.10 12 W.m -2 correspondant à une intensité acoustique minimale suffisante pour : dans une première phase, réaliser un changement de phase de la poudre de carbone amorphe en poudre de diamant, puis dans une deuxième phase, combinée avec la température minimale de chauffage appliquée à l’échantillon (50), fritter la poudre de diamant obtenue.